Воздушная фурма доменной печи

Полезная модель относится к области металлургии и может быть использована при подготовке к работе воздушных фурм доменных печей.
Известна воздушная фурма доменной печи, содержащая теплоизоляцию наружной поверхности, выполненную из жаропрочной стали (патент №1308627 РФ, С21В 7/16, 25.07.85).
Однако жаропрочная сталь недостаточно снижает тепловые потери через защищаемую поверхность фурмы.
Известна воздушная фурма доменной печи, содержащая теплоизоляцию наружной поверхности, выполненную из крошки высокоглиноземистого кирпича, залитой медью (патент №1571074 РФ, С21В 7/16, 15.01.87).
Однако такая фурма имеет недостаточно высокую стойкость по прогару рыльной части.
Наиболее близким по своей технической сущности к предлагаемой полезной модели является воздушная фурма доменной печи, содержащая наружный и внутренний стаканы, соединенные рыльной частью и фланцем, и керамическую теплоизоляцию (а.с. №929707 SU, С21В 7/16, 23.05.82).
Недостатком данного технического решения являются то, что теплоизоляция на наружной поверхности рыльной части может повреждаться при установке фурмы в печь и в процессе ее эксплуатации.
Техническим результатом предлагаемой полезной модели является повышение срока службы теплоизоляции и стойкости фурмы по прогару при низких значениях тепловых потерь.
Технический результат достигается тем, что в воздушной фурме доменной печи, содержащей наружный и внутренний стаканы, соединенные рыльной частью и фланцем, и керамическую теплоизоляцию, керамическая теплоизоляция посредством жаростойкого клея установлена на торец рыльной части, выполненный с выступом, длина которого превышает толщину керамической теплоизоляции.
Выступ, длина которого превышает толщину теплоизоляции, защищает ее от разрушения при транспортировке, установке в печь и в процессе эксплуатации, что увеличивает срок службы теплоизоляции. В процессе работы фурмы не поврежденная при транспортировке и установке в печь керамическая теплоизоляция удерживается с помощью жаростойкого клея, что обеспечивает повышение стойкости фурмы по прогару при низких значениях тепловых потерь. Эти признаки в совокупности обеспечивают достижение технического результата.
Полезная модель поясняется чертежом (фиг. 1).
Воздушная фурма доменной печи содержит наружный (1) и внутренний (2) стаканы, соединенные рыльной частью (3) и фланцем (4). Керамическая теплоизоляция (5) посредством жаростойкого клея (6) установлена на торец рыльной части (3), изготовленной с выступом (7), длина которого превышает толщину теплоизоляции.
Пример
Керамическую теплоизоляцию толщиной 20 мм прикрепили посредством жаростойкого клея на торец рыльной части фурмы, изготовленной с выступом длиной 22 мм. Такой выступ защитил фурму от разрушения при транспортировке до печи, установке в печь и в процессе эксплуатации.
Опытная фурма, изготовленная по предлагаемой полезной модели, была установлена в доменную печь. Ее сравнивали с фурмой, изготовленной с теплоизоляцией (по прототипу) и серийной фурмой без теплоизоляции. Срок службы опытной фурмы, замененной по износу наружного стакана, составил 270 суток. Фурма, изготовленная с теплоизоляцией (по прототипу), имела повреждение теплоизоляции на наружной поверхности рыльной части во время транспортировки к печи, которое увеличилось при установке. В процессе работы фурмы произошло разрушение теплоизоляции, что способствовало прогару рыльной части после 215 суток.
Срок службы серийной фурмы, замененной по прогару рыльной части, составил - 126 суток. Среднее значение тепловых потерь на опытной фурме за время работы составило 168 Мкал/ч, по прототипу - 175 Мкал/ч, на серийной - 210 Мкал/ч.
Следовательно, керамическая теплоизоляция, установленная посредством жаростойкого клея на торец рыльной части, изготовленной с выступом, длина которого превышает толщину теплоизоляции, имеет высокий срок службы и повышает стойкость фурм по прогару при низких значениях тепловых потерь.